Brevet FR2901641A1 — publié le 20071130

véhicules électriques, hybrides et hybrides rechargeables sur le réseau électrique, il est important de disposer d'accumulateurs à la fois légers, compacts, sécuritaires et d'un prix très compétitif pour concurrencer des solutions de motorisation conventionnelle. La terminologie lithium métal (ou Li métal) définit généralement la technologie dans laquelle l'anode ou électrode négative comprend du métal, l'électrolyte contient des ions lithium, et la cathode ou électrode positive comprend au moins un matériau réagissant électrochimiquement de façon réversible avec le lithium. Le matériau réagissant électrochimiquement de façon réversible avec le lithium est par exemple un matériau d'insertion, contenant ou non du lithium. L'électrolyte contient généralement des ions lithium, que l'électrolyte soit liquide ou un polymère chargé en sel de lithium - on parle alors dans ce dernier cas généralement de polymère sec. La terminologie lithium ion (Li ion) définit généralement le technologie dans laquelle la cathode comprend un matériau d'insertion comprenant du lithium, l'anode comprend au moins un matériau réagissant électrochimiquement de façon réversible avec le lithium, et l'électrolyte contient des ions lithium. Le matériau réagissant électrochimiquement de façon réversible avec le lithium est par exemple un matériau d'insertion, contenant ou ncn du lithium, ou du carbone. L'électrolyte contient généralement des ions lithium, que ce soit sous forme liquide ou sous forme de polymère imprégné de liquide - on parle alors dans ce dernier cas généralement d'électrolyte plastique. La technologie lithium métal, et la technologie lithium ion sort susceptibles de répondre aux besoins des véhicules électriques, hybrides ou hybrides rechargeables, mais restent à des prix élevés compte tenu de la nature ces matériaux employés et d'un niveau de sécurité insuffisant. La densité d'énergie massique des accumulateurs ci-dessus, exprimée en Wh/kg d'accumulateur, reste une limitation importante des batteries pour leur application l0 aux transports électriques, par exemple dans des véhicules électriques, hybrides avec autonomie électrique (rechargeables ou non) ou bus électriques. Les meilleures batteries actuelles de type lithium-ion ont une densité d'énergie massique comprise entre 100 et 120 Wh/kg avec 15 un coût encore trop important pour une utilisation à grande échelle. La demande de brevet français FR 2 870 639 au nom de la Demanderesse décrit une électrode pour accumulateurs lithium-ion ou lithium-métal caractérisée par la 20 présence, à la surface du collecteur d'électrons, d'un revêtement de matière électrochimiquement active nanostructurée contenant des nanoparticules constituées d'un composé, par exemple d'un oxyde, du métal ou des métaux formant le collecteur d'électrons. La 25 structure particulière de la matière électrochimiquement active permet d'améliorer les performances en termes de puissance et de densité d'énergie massique. La densité d'énergie massique de ces batteries est toutefois toujours limitée, entre autres en raison de la 30 limitation de la capacité massique des électrodes. La densité d'énergie massique de ces batteries, exprimée en Wh par kg de batterie, est une fonction croissante de la capacité massique des électrodes positive et négative, exprimée en Ah par kg d'électrode. 5 En d'autres termes, une augmentation de la capacité massique de l'électrode négative conduira à une augmentation de la densité d'énergie massique de la batterie. La capacité massique de l'électrode négative peut s'écrire de la façon suivante S; C =C,'' (1) m- où C. est la capacité massique de l'électrode négative (Ah/kg) C, est la capacité surfacique de l'électrode négative 15 (Ah/m2 ) S,,est la surface géométrique de l'électrode négative (m2) m- est la masse de l'électrode négative (kg). Le terme surface géométrique tel qu'il est 20 utilisé dans la présente demande pour décrire l'électrode textile, se réfère aux dimensions à l'échelle macroscopique du tissu métallique. Cette surface géométrique est indépendante de la structure du textile, c'est-à-dire du nombre, de la forme et de la taille des 25 fils le constituant ou de la dimension des mailles du tissu. La surface géométrique reflète donc uniquement l'encombrement du textile à l'intérieur de l'accumulateur. 10 La capacité surfacique de l'électrode négative peut s'exprimer de la manière suivante : C- 5(t,,,, Ç où Cest lacapacit_é de l'électrode négative (Ah) Sderest la surface développée de l'électrode négative (m2), et S,,oest la surface géométrique de l'électrode négative (m 2) . Le terme surface développée désigne ici la surface du tissu métallique à l'échelle microscopique, autrement dit l'interface réelle entre les fils métalliques (collecteur d'électrons) et le milieu environnant (avant la formation de la couche de conversion) ou l'interface entre la couche de conversion formée à la surface des fils métalliques et l'environnement. Cette surface s'exprime en m2. Le textile métallique sera aussi caractérisé par sa surface spécifique , déterminée par la méthode BET et correspondant au rapport entre la surface développée et la surface géométrique , exprimée en m2/m2. La combinaison des équations (1) et (2) conduit C S1,. lil 5m_ La valeur du rapport C_/Sdev est liée à la nature chimique et à l'épaisseur de la couche de matière électrochimiquement active présente dans l'électrode. En effet, il peut s'écrire comme étant le produit de la capacité par un té de masse de matière active (C_/mma) et (2) (3) de la masse ae matière active par unité de surface développée (m,/Sdev D'où . 5 C nana Sder nana ~drr nt La capacité par unité de masse de matière active (C_/mIn) est proportionnelle au nombre d'électrons mis en jeu dans l'équation de la réaction électrochimique se déroulant à l'électrode. Elle est fixée par la nature 10 chimique de la matière électrochimiquement active. La masse de matière active par unité de surface développée (mma;Sdev) correspond au produit de l'épaisseur de la couche de matière électrochimiquement active et de la densité de la matière active. Elle est ainsi fixée par 15 la nature chimique de la matière active et son procédé de fabrication qui détermine l'épaisseur de la couche. La Demanderesse a trouvé un moyen d'augmenter la capacité massique d'une électrode pour accumulateurs de type lithium-ion ou lithium-métal, et par conséquent la 20 densité d'énergie massique de ces accumulateurs, en configurant une des électrodes d'un tel accumulateur sous forme d'un textile à base de fils et/ou de fibres métalliques (collecteur d'électrons) comportant un revêtement de matière électrochimiquement active 25 nanostructurée telle que décrite dans la demande FR 2 870 639. Le choix d'une structure de type textile pour une des électrodes d'un tel accumulateur lithium-ion ou lithium-métal permet en effet, pour une nature chimique 30 et une épaisseur de couche de matière active donnée, d'augmenter considérablement l'aire de l'interface collecteur d'électrons - matière électrochimiquement active par unit a de masse d'électrode (Sdev/m-) . La présente invention a par conséquent pour objet une électrode, pour accumulateur lithium-ion ou lithium-métal, comprenant (a) un collecteur d'électrons contenant un ou plusieurs métaux de transition des groupes 4 à 12 de la Classification Périodique des Elements, et (b) une matière électrochimiquement active, présente à la surface du collecteur d'électrons sous forme d'une couche de conversion ranostructurée contenant des nanoparticules ou des agglomérats desdites nanoparticules, les nanoparticules ayant un diamètre moyen compris entre 1 et 1000 nm, de préférence entre 10 à 300 nm, ladite matière électrochimiquement active contenant au moins un composé du métal de transition ou des métaux de transition présent(s) dans le collecteur d'électrons, ladite électrode étant caractérisée par le fait que le collecteur d'électrons (a) est un textile formé de fils et/ou de fibres métalliques. Comme expliqué dans la demande de brevet FR 2 870 639 dont la présente invention est un perfectionnement, la couche nanostructurée contenant des nanoparticules d'au moins un composé d'un métal de transition présent dans le collecteur d'électrons est une couche de conversion, c'est-à-dire une couche obtenue par transformation chimique ou électrochimique de la surface du métal du support. Les avantages connus d'une telle couche de conversion sont en particulier la bonne adhérence au support du revêtement de surface formé et la grande facilité avec laquelle une telle couche peut être fabriquée par simple traitement du métal de départ. A ces avantages, connus dans la technique des traitements de surface des métaux, s'ajoute un avantage particulier lié à la structure fine textile de l'électrode de l'invention. En effet, lors de la formation de la matière électrochimiquement active, il est indispensable de conserver la structure textile de l'électrode, c'est-à- dire de ne pas faire disparaître les ouvertures ou mailles du tissu par obturation. Or, la formation d'une couche électrochimiquement active par dépôt d'un revêtement sur la structure textile entraîne un risque important de fermeture des ouvertures (mailles) du textile qui annulerait les avantages inhérents à une telle structure textile. Ce risque d'obturation des ouvertures du textile est bien évidemment d'autant plus fort que les ouvertures sont petites. La préparation de la matière active par formation d'une couche de conversion limite le risque d'obturation des ouvertures du textile car aucun métal ni autre matériau n'est apporté de l'extérieur et les dimensions microscopiques (diamètre et espacement des fils) de l'électrode (collecteur d'électron + matière active) sont ainsi sensiblement identiques à celles du textile de départ utilisé. Le textile de fils métalliques utilisé pour former l'électrode selon l'invention peut être un textile tissé, non-tissé ou tricoté. Il s'agit de préférence d'un textile tissé. Le textile métallique utilisé pour former l'électrode de la présente invention est de préférence formé de fils très fins, relativement peu espacés les uns des autres. En effet, plus les fils sont fins et plus le nombre de fils par unité de surface est important, plus la surface spécifique BET telle que définie ci-dessus (surface développée par m de surface géométrique) est élevée. La finesse des fils peut toutefois être limitée par l'aptitude au tréfilage des métaux ou alliages métalliques utilisés. Alors que certains métaux et alliages tels que le cuivre, l'aluminium, le bronze, le laiton et certains aciers alliés au chrome et au nickel se prêtent très bien au tréfilage et peuvent ainsi être obtenus sous forme de fils très fins, d'autres métaux ou alliages tels que les aciers ordinaires sont plus difficiles à tréfiler et ne peuvent être obtenus que sous forme de fils relativement plus grossiers, ayant un diamètre équivalent de l'ordre de quelques centaines de micromètres. De manière générale, le diamètre équivalent de la section des fils ou fibres métalliques formant le textile de départ ou des fils de l'électrode textile couverts d'une couche de conversion de matière active est compris entre 5 atm et mm, de préférence entre 10 tm et 100 m et en particulier entre 15 tm et 50 m. On entend par diamètre équivalent le diamètre du cercle possédant la même surface que la section des fils. Le faible diamètre équivalent des fils formant l'électrode de la présente invention permet avantageusement de limiter la masse de celle-ci, en vue de son utilisation dans des accumulateurs. Ainsi, l'électrode selon l'invention, constituée du collecteur d'électrons couvert d'une couche de conversion, présente avantageusement une masse surfacique inférieure à 1000 g/m2 de surface géométrique, de préférence comprise entre 10 et 500 g/m2 de surface géométrique. Comme expliqué en introduction, le principal objectif de la présente invention est de proposer des électrodes pour accumulateurs lithium-ion ou lithium-métal ayant une surface active maximale pour un minimum de masse de collecteur d'électrons (réduction des coûts liés à la matière première métallique) et pour un minimum d'encombrement (miniaturisation des accumulateurs). En utilisant des textiles métalliques tels que décrits ci- dessus, la Demanderesse a réussi à préparer des électrodes présentant une surface spécifique (exprimée par unité de surface) comprise entre 2 et 100 m2/m2, de préférence entre 20 et 80 m2/m2 de surface géométrique d'électrode, ou une surface développée par unité de masse d'électrode comprise entre 10 et 5 m2/g, de préférence entre 10-2 et 3 m2/g d'électrode. L'électrode selon la présente invention se distingue de celle divulguée et revendiquée dans la demande FR 2 8'0 639 de la Demanderesse principalement par sa structure textile. En ce qui concerne la composition chimique du collecteur d'électrons et de la couche de conversion, les caractéristiques techniques de l'électrode de 1a présente invention sont similaires à celles divulguées dans FR 2 870 639, à ceci près qu'il est nécessaire de sélectionner parmi les métaux et alliages métalliques divulgués dans ce document ceux ayant une aptitude au tréfilage et au tissage appropriée. 11 2901641 Dans un mode de réalisation préféré de l'invention, le ou lesdits métaux de transition du collecteur d'électrons sont choisis dans le groupe formé par le nickel, le cobalt, le manganèse, le cuivre, le 5 chrome et le fer, de préférence parmi le fer et le chrome. Lors de la formation de la couche de conversion formant la oatière active de l'électrode selon l'invention, ces métaux sont convertis par un traitement 10 approprié, décrit plus en détail ci-après, en un composé dudit ou desdits métaux de transition. Ce composé est de préférence un composé minéral et est choisi avantageusement parmi les chalcogénures et les halogénures, ce préférence parmi les chalcogénures 15 (oxygène, soufre, sélénium et tellure), et de manière particulièrement préférée le composé métallique présent dans la couche de conversion est un oxyde métallique. Dans un mode de réalisation particulièrement préféré de l'invention, le composé du métal de transition 20 est un composé de formule M où 1 x La formation de la couche de conversion nanostructurée est décrite dans la demande FR 2 870 639. Le traitement utilisé dans ce document peut être appliqué sans autres précautions ou modifications aux textiles métalliques décrits ci-dessus. Ledit traitement de conversion est par exemple un traitement thermique à haute température sous atmosphère réductrice, neutre ou oxydante. Ces traitements sont des traitements connus de l'homme du métier et sont mis en œuvre couramment. Il peut s'agir par exemple d'un traitement sous hydrogène à une température comprise entre 500 et 1000 C, de préférence entre 600 et 800 C, par exemple à une température voisine de 700 C, pendant une durée allant de 1h à 16h. Il peut également s'agir d'un traitement thermique sous air à une température comprise par exemple entre 600 et 1200 C, de préférence entre 800 et 1150 C, par exemple 14 2901641 à une température proche de 1000 C, pendant une durée allant de 1 min à 16h. La couche de conversion formée à l'issue du traitement thermique oxydant ou réducteur ne présente 5 généralement pas la structure nanostructurée définitive recherchée de l'électrode textile de l'invention. La nanostructuration finale de l'électrode, c'est-à-dire la formation de nanoparticules, ne se produit que lors de la première décharge de l'accumulateur. On peut bien entendu 10 soumettre l'électrode textile à une telle décharge avant de l'incorpore: dans un accumulateur au lithium. Cette première décharge peut se faire par exemple par réduction de l'électrode textile par rapport à une électrode de lithium dans un électrolyte organique chargé en sel de 15 lithium, à une densité de courant réduite (0,05 à 0,5 mA/cm`~ de surface géométrique d'électrode) jusqu'à un potentiel de 20 mV par rapport au lithium, puis oxydation de la dite électrode textile à une densité de courant réduite (0,05 à 0,5 mA/cm` de surface géométrique 20 d'électrode) jusqu'à un potentiel de 3000 mV par rapport au lithium. La présente invention a en outre pour objet un demi-accumulateur électrochimique et un accumulateur électrochimique contenant une électrode textile telle que 25 décrite ci-avant. Un demi-accumulateur électrochimique selon l'invention comprend une électrode textile avec une couche de conversion nanostructurée, telle que décrite précédemment, Ladite électrode textile étant recouverte 30 sur toute sa surface d'un revêtement assurant la fonction de séparateur d'électrodes de batterie. Ce revêtement est destiné à séparer électriquement les deux électrodes de l'accumulateur. Ce séparateur doit en outre pouvoir être imprégné d'un électrolyte liquide comprenant au moins un sel de lithium et a de ce fait de préférence une structure poreuse ou une structure de type polymère susceptible d'é re gonflée par l'électrolyte. Afin de conserver les avantages découlant directement de la structure tex:ile de l'électrode de la présente invention, c'est-à-dire une surface spécifique élevée qui se traduit pas une capacité massique et une densité d'énergie massique importantes, il est essentiel d'effectuer le dépôt du séparateur de manière à ce que cette structure textile soit toujours apparente dans le demi-accumulateur. Autrement dit, le dépôt du séparateur ne doit pas obturer les ouvertures ou mailles du textile métallique formant l'électrode, mais doit préserver de préférence au moins 50 en particulier au moins 70 % et idéalement la totalité des ouvertures du textile métallique de cépar_t. L'obturation ou la préservation de ces ouvertures dépend entre autres de l'épaisseur du séparateur déposé. Celui-ci doit avoir une épaisseur suffisamment faible pour qu'au moins une partie des ouvertures de l'électrode textile ne soient pas fermées par ledit séparateur. Bien que le dépôt d'un tel séparateur puisse se faire par différentes méthodes appropriées, telles que l'immersion, la pulvérisation ou le dépôt chimique en phase vapeur, le dépôt de ce revêtement se fait de préférence par voie électrochimique et en particulier selon une technique connue sous le nom de cataphorèse. Cette technique_ où la structure métallique ou le fil à 16 revêtir est irtroduit, en tant que cathode, dans une solution aqueuse contenant les composants de base du revêtement à déposer, permet en effet un dépôt extrêmement fin, régulier et continu, couvrant la totalité de la surface d'une structure, même de géométrie très complexe. Pour pouvoir migrer vers la cathode, c'est-à-dire vers la structure ou le fil à revêtir, le composant à déposer doit avoir une charge positive. Il est connu per exemple d'utiliser des monomères cationiques après dépôt sur la cathode et polymérisation, forment un revêtement polymère insoluble. Dans un mode de réalisation préféré du demi-accumulateur de la présente invention, le séparateur est déposé par cataphorèse à partir d'une solution aqueuse contenant de tels monomères cationiques, de préférence des monomères cationiques comportant des fonctions amine quaternaire. Dans un mode de réalisation préféré du demi-accumulateur d( la présente invention, le séparateur est déposé par cataphorèse, à partir de ladite solution aqueuse, sur L'électrode textile avec une couche de conversion nanostructurée, telle que décrite précédemment. Dn peut toutefois également envisager un mode de réalisation où le séparateur est déposé par cataphorèse, à partir de ladite solution aqueuse, sur les fils ou fibres métalliques présentant une couche de conversion nanostructurée, tels que décrits précédemment, avant que ceux-ci soient assemblés par exemple par une technique de tissage ou de tricotage pour réaliser une structure textile. 17 2901641 Le demi-accumulateur décrit ci-dessus, formé par l'électrode textile revêtue d'un séparateur, peut être incorporé dans un accumulateur électrochimique, objet de la présente invention, comprenant, outre ledit demi- 5 accumulateur, un électrolyte liquide imprégnant le séparateur du demi-accumulateur, et une électrode de polarité opposée à celle du demi-accumulateur, recouvrant de préférence totalement la surface du séparateur imprégné par l'électrolyte. 10 Dans un mode de réalisation préféré de la présente invention, l'accumulateur est un accumulateur lithium-ion, comprenant (i) un demi-accumulateur tel que décrit ci-dessus, comprenant une anode avec un séparateur, 15 (ii) un électrolyte liquide contenant un sel de lithium, imprégnant le séparateur du demi-accumulateur, (iii) en tant que cathode, un mélange comprenant un matériau d'insertion aux ions lithium, un liant polymère et un conducteur électronique secondaire, recouvrant la 20 surface du séparateur imprégné par l'électrolyte, et (iv) un collecteur de courant de la cathode, par exemple en aluminium. Les électrolytes liquides comprenant un sel de lithium, utilisables dans les accumulateurs lithium-ion, 25 sont connus de l'homme du métier. On peut citer à titre d'exemple de sels de lithium LiCF3SO3r LiC1O4, LiN (C2F5S02) _, LiN (CF3S02) 2, LiAsF6r LiSbF6, LiPF6 et LiBF4. De préférence Ledit sel est choisi dans le groupe formé par LiCF;SO3r LiC1O6, LiPF6, et LiBF4. 30 En général, ledit sel est dissous dans un solvant organique anhydre, constitué généralement de mélanges en 18 proportions variables de carbonate de propylène, de carbonate de diméthyle et de carbonate d'éthylène. Ainsi, ledit électror,te comprend généralement, comme il est connu de l'homme du métier, au moins un carbonate cyclique ou acyclique, de préférence cyclique. Par exemple, ledi-électrolyte est du LP30, composé commercial de la société Merck comportant de l'EC (carbonate d'éthylène), du DMC (carbonate de diméthyle), et du sel LiPF la solution étant 1 molaire en sel et 50%/50% par poids en solvant. La cathode le l'accumulateur lithium-ion comprend par exemple, de manière connue, au mcins un matériau d'insertion aux ions lithium, tel que LiCoO2r LiFePO4r LiCoÏ/3N1l/ Mn1/ O2 ou LiMn2O4 ou un composé de type LiMX2 où M est un métal de transition et X représente un atome d'halogène. Contrairement à ce qui a été expliqué précédemment pour le dépôt du séparateur sur l'électrode textile, il n'est pas essentiel que ladite structure textile de l'électrode soit toujours apparente après le dépôt du matériau formant l'électrode de charge opposée, en particulier la cathode de l'accumulateur lithium-ion. Autrement dit, le matériau formant l'électrode de polarité opposée à celle de l'électrode textile, comble de préférence au moins une partie des ouvertures ou mailles du demi-accumulateur, l'accumulateur apparaissant alors sous la forme d'une feuille continue ou d'un assemblage de feuilles, chaque feuille enfermant la structure textile décrite ci-avant. Dans t'a mode de réalisation particulier de l'accumulateur de la présente invention, l'accumulateur 19 2901641 comprend une structure textile assurant non seulement les fonctions d'électrode et de séparateur, c'est-à-dire de demi-accumulateur, mais aussi la fonction de collecteur de courant pour l'électrode de polarité opposée. La 5 fonction de demi-accumulateur est alors assurée par exemple par les fils de chaîne de la structure textile et celle de collecteur de courant pour l'électrode de polarité opposée par les fils de trame, ou inversement. Les fils de chaîne sont dans ce cas des fils métalliques 10 constitués d'un ou plusieurs métaux de transition des groupes 4 à 2 de la Classification Périodique des Éléments avec une couche de conversion nanostructurée et revêtus d'une couche de séparateur, telles que décrites précédemment. f s fils de trame sont des fils métalliques 15 pouvant faire office de collecteur de courant pour l'électrode positive, par exemple en aluminium. La présente invention a donc en outre pour objet un accumulateur lithium-ion, comprenant 20 (i) une structure textile comprenant à la fois (a) des fils métalliques contenant un ou plusieurs métaux de transition des groupes 4 à 12 de la Classification Périodique des Elements, présentant une couche de conversion narostructurée contenant des nanoparticules 25 ayant un diametre moyen compris entre 1 et 1000 nm et contenant au moins un composé dudit métal de transition ou desdits métaux de transition, assurant la fonction d'électrode négative, lesdits fils métalliques (a) étant couverts sur toute leur surface d'un séparateur, et (b) 30 de fils métalliques appropriés en tant que collecteur d'électrons pour l'électrode positive, (ii) un électrolyte liquide contenant un sel delithium, imprégnant le séparateur du demi-accumulateur, (iii) en tant que cathode, un mélange comprenant un matériau d'insertion aux ions lithium, un liant polymère et un conducteur électronique secondaire, le mélange recouvrant toute la surface de la structure textile (i) comportant le séparateur imprégné par l'électrolyte (ii). L'invention a en outre pour objet l'utilisation d'un accumulateur tel que décrit précédemment en tant que batterie pour des véhicules hybrides (rechargeables ou non), des véhicules électriques, des équipements portables et des applications stationnaires. L'inventiion a enfin pour objet un supercondensateur comprenant une électrode textile selon la présente invention. La Figure 1 représente un schéma d'un demi-accumulateur selon l'invention, en vue de dessus (FIG. 1A.) et en coupe (FIG. 1B.) selon la ligne AA' de la figure 1A. Un tel demi-accumulateur 200 comporte un collecteur d'électrons 100, typiquement en forme de tissu vu sur sa tranc:r_e sur la figure 1A, à la surface duquel a été formée une couche 101 de matière active. Cette couche de matière active a été réalisée par traitement thermique, par exemple sous air à haute température, du collecteur 100. Le collecteur 100 est typiquement en acier inoxydable. Le chrome (Cr), le fer (Fe) et le manganèse (Mn), constituants du collecteur 100, ont réagi avec l'oxygène (0_) de l'air pour former des oxydes principalement à base de chrome sous forme de nanoparticules. Aucune matière extérieure n'a été 21 2901641 ajoutée, tel qu'un conducteur électronique secondaire comme du noir de carbone, un liant ou un autre métal. Sur ce collecteur 100 et sa couche de conversion nanostructurée 101 a été déposée, typiquement par un 5 procédé de cataphorèse, une couche de séparateur 102, sous la forme cl'un film mince recouvrant entièrement la surface des fils du tissu métallique avec leur couche de conversion. Ce revêtement 102 a été déposé de façon à ne pas obturer les ouvertures 103 du tissu qui peuvent être 10 distinguées sur la figure lA. Ce séparateur présente la particularité de pouvoir être imprégné par un électrolyte liquide pour batterie lithium-ion. 22 REVENDICATIONS 1. Electrode comprenant (a) un collecteur d'électrons contenant un ou plusieurs métaux de transition des groupes 4 à 12 de la Classification Périodique des Elements, et (b) une matière électrochimiquement active, présente à la surface du collecteur d'électrons sous forme d'une couche de conversion nanostructurée contenant des nanoparticules ou des agglomérats desdites nanoparticules, les nanoparticules ayant un diamètre moyen compris entre 1 et 1000 nm, de préférence entre 10 à 300 nm, ladite matière électrochimiquement active contenant au moins un composé du métal de transition ou des métaux de transition présent(s) dans le collecteur d'électrons, caractérisée per le fait que le collecteur d'électrons (a) est un textile formé de fils et/ou de fibres métalliques. 2. Electrode selon la revendication 1, caractérisé par le fait crue le textile de fils métalliques est un textile tissé, non-tissé ou tricoté, de préférence un textile tissé. 3. Electrode selon la revendication 1 ou 2, caractérisée par le fait que le diamètre équivalent de la section des fils ou fibres de l'électrode textile couverts d'une couche de conversion de matière active est compris entre !Am et 1 mm, de préférence entre 10 m et 100 pm et en particulier entre 15 m et 50 m. 4. Electrode selon l'une quelconque des revendications précédentes, caractérisée par le fait qu'elle présente une masse surfacique inférieure à1000 g/m2 de surface géométrique, de préférence comprise entre 10 et 500 g/m de surface géométrique. 5. Electrode selon l'une quelconque des revendications précédentes, caractérisée par le fait qu'elle présente une surface spécifique, exprimée par unité de surface, comprise entre 2 et 100 m2/m2 de surface géométrique d'électrode. 6. Electrode selon l'une quelconque des revendications précédentes, caractérisée par le fait qu'elle présente une surface développée par unité de masse d'électrode, comprise entre 10_; et 5 m2/g d'électrode. 7. Electrode selon l'une quelconque des revendications précédentes, caractérisée par le fait que le ou lesdits métaux de transition du collecteur d'électrons sont choisis dans le groupe formé par le nickel, le cobalt, le manganèse, le cuivre, le chrome et le fer, de préférence parmi le fer et le chrome. 8. Electrode selon l'une quelconque des revendications précédentes, caractérisée par le fait que le ou les composés de métal de transition sont choisis parmi les chalcogénures et les halogénures, de préférence parmi les chalcogénures. 9. El- trode selon la revendication 8, caractérisée par le fait que le ou les composés de métal de transition sont choisis parmi les oxydes. 10. Electrode selon la revendication 9, caractérisée pr le fait que le ou les composés de métal de transition (M) sont choisis parmi ceux de formule MXOy, où 1 5 x 5 3 et 1 5 y 11. Électrode selon la revendication 10, caractérisée par le fait que le composé de métal de 10 transition est choisi parmi ceux de formule FeX-Cry-MnZ-04r où 0 x' 1, z' 12. Électrode selon l'une quelconque des revendications précédentes, caractérisée par le fait que la matière électrochimiquement active recouvre 15 entièrement la surface du collecteur d'électrons sous forme d'une couche de conversion ayant une épaisseur comprise entre 30 nm et 15000 nm, de préférence entre 30 nm à 12000 nm. 13. Électrode selon l'une quelconque des 20 revendications précédentes, caractérisée en ce que le collecteur d'électrons est en acier inoxydable. 14. Demi-accumulateur électrochimique comprenant une électrode textile selon l'une quelconque des revendications précédentes recouverte, sur toute sa 25 surface, d'un séparateur, ledit séparateur ayant une épaisseur suffisamment faible pour qu'au moins une partie des ouvertures de l'électrode textile ne soient pas fermées par ledit séparateur. 15. Demi-accumulateur électrochimique selon la 30 revendication 14, caractérisé par le fait que leséparateur comprend un polymère cationique, de préférence un polymère comportant des fonctions amine quaternaire. 16. Accumulateur électrochimique comprenant (i) un demi-accumulateur selon la revendication 14 ou 15, (ii) un électrlyte liquide imprégnant le séparateur du demi-accumulateur, et (iii) une électrode de polarité opposée à celle du demi-accumulateur, recouvrant totalement la surface du séparateur imprégné par l'électrolyte. 17. Accumulateur lithium-ion selon la revendication 16, comprenant (i) un demi-accumulateur selon la revendication 14 ou 15, comprenant une anode avec un séparateur, (ii) un électrolyte liquide contenant un sel de lithium, imprégnant le séparateur du demi-accumulateur, (iii) en tant que cathode, un mélange comprenant un matériau d'insertion aux ions lithium, un liant polymère et un conducteur électronique secondaire, recouvrant la surface du séparateur imprégné par l'électrolyte, et (iv) un collecteur de courant de la cathode, par exemple en aluminium. 18. Accumulateur lithium-ion, comprenant (i) une structure textile comprenant à la fois (a) des fils métalliques contenant un ou plusieurs métaux de transition des groupes 4 à 12 de la Classification Périodique des Elements, présentant une couche de conversion nanostructurée contenant des nanoparticules ayant un diamètre moyen compris entre 1 et 1000 nm et contenant au moins un composé dudit métal de transition ou desdits métaux de transition, assurant la fonction d'électrode négative, lesdits fils métalliques (a) étant 26 2901641 couverts sur toute leur surface d'un séparateur, et (b) de fils métalliques appropriés en tant que collecteur d'électrons pour l'électrode positive, (ii) un électrolyte liquide contenant un sel de lithium, 5 imprégnant le séparateur du demi-accumulateur, (iii) en tant que cathode, un mélange comprenant un matériau d'insertion aux ions lithium, un liant polymère et un conducteur électronique secondaire, le mélange recouvrant toute la surface de la structure textile (i) 10 comportant le séparateur imprégné par l'électrolyte (ii). 19. Supercondensateur comprenant une électrode selon l'une quelconque des revendications 1 à 13. 20. Utilisation d'un accumulateur selon la revendication 17 ou 18 en tant que batterie pour des 15 véhicules hybrides, des véhicules électriques, des équipements portables et des applications stationnaires.